УЛУЧШЕННЫЕ КОМПОЗИЦИИ СПЛАВА НИКЕЛЬ-БЕРИЛЛИЙ

1. Композиция никель-бериллиевого сплава, имеющая улучшенные характеристики коррозии и твердости, включающая в себя:
от приблизительно 1,5 до приблизительно 5,0 мас.% бериллия (Be); и от приблизительно 0,4 до приблизительно 6,0 мас.% ниобия (Nb); с остатком, являющимся никелем (Ni).
2. Композиция никель-бериллиевого сплава по п. 1, дополнительно включающая в себя хром (Cr) в количестве вплоть до приблизительно 5 мас.%.
3. Композиция никель-бериллиевого сплава по п. 2, которая включает в себя больше чем 0,5 мас.% хрома.
4. Композиция никель-бериллиевого сплава по п. 1, дополнительно включающая в себя титан (Ti) в количестве вплоть до приблизительно 0,7 мас.%.
5. Композиция никель-бериллиевого сплава по п. 1, содержащая от приблизительно 2,0 до приблизительно 3,0 мас.% бериллия (Be).
6. Композиция никель-бериллиевого сплава по п. 1, содержащая от приблизительно 0,4 до приблизительно 5,0 мас.% ниобия (Nb).
7. Композиция никель-бериллиевого сплава по п. 1, содержащая: от приблизительно 2,0 до приблизительно 3,0 мас.% бериллия (Be); от приблизительно 0,4 до приблизительно 5,0 мас.% ниобия (Nb); хром (Cr) в количестве вплоть до приблизительно 5 и титан (Ti) в количестве вплоть до приблизительно 0,7 мас.%; с остатком, являющимся никелем (Ni).
8. Композиция никель-бериллиевого сплава по п. 1, содержащая по меньшей мере 88 мас.% никеля (Ni).
9. Композиция никель-бериллиевого сплава по п. 1, содержащая по меньшей мере 93 мас.% никеля (Ni).
10. Композиция никель-бериллиевого сплава по п. 1, в которой сплав содержит титан (Ti) в качестве неизбежной примеси.
11. Композиция никель-бериллиевого сплава по п. 1, имеющая твердость по шкале C Роквелла, равную по меньшей мере 50.
12. Композиция никель-бериллиевого сплава по п. 1, имеющая твердость по шкале C Роквелла, равную по меньшей мере 52.
13. Композиция никель-бериллиевого сплава по п. 1, в которой молярное соотношение Be:Nb составляет от 4:1 до 70:1.
14. Композиция никель-бериллиевого сплава по п. 1, состоящая, по существу, из: от приблизительно 2,2 до приблизительно 2,9 мас.% бериллия (Be); от приблизительно 0,4 до приблизительно 1,8 мас.% ниобия (Nb); хром (Cr) в количестве вплоть до приблизительно 5 мас.%; титан (Ti) в количестве вплоть до приблизительно 0,7 мас.% и по меньшей мере 93 мас.% никеля (Ni).
15. Способ получения изделия из композиции никель-бериллиевого сплава, включающий в себя:
заливку нагретой композиции сплава в форму для формирования отливки и
горячую обработку отливки для получения изделия;
в котором композиция никель-бериллиевого сплава включает в себя:
от приблизительно 1,5 до приблизительно 5,0 мас.% бериллия (Be) и от приблизительно 0,4 до приблизительно 6,0 мас.% ниобия (Nb); с остатком, являющимся никелем (Ni).
16. Способ по п. 15, в котором горячую обработку проводят при температуре ниже 2100°F.
17. Способ по п. 15, дополнительно включающий в себя: охлаждение отливки после горячей обработки; и отжиг отливки на твердый раствор с тем, чтобы получить изделие.
18. Способ по п. 17, в котором отжиг на твердый раствор происходит при температуре от 1900 до 2000°F в течение от 4 до 24 ч.
19. Способ по п. 15, дополнительно включающий в себя старение отливки после горячей обработки для того, чтобы получить изделие.